(57)【要約】【課題】電気泳動表示媒体における電気泳動粒子同士の凝集や偏在を抑制すると共に、対向する２枚の基板間隔を一定に維持し、容易に製造可能な電気泳動表示媒体及びその製造方法を提供することを目的の一とする。【解決手段】光透過性の第１の基材上に設けられた光透過性の第１の電極層の表面に、立設した絶縁性の構造体からなる複数のセルを形成して前面側電極基板を形成する工程と、前記セルに電気泳動インクを充填する工程と、第２の基材上に設けられた第２の電極層の表面に、導電性を有する接着層を形成して背面側電極基板を形成する工程と、前記前面側電極基板と前記背面側電極基板を対向配置させて、前記構造体の上面と前記接着層を接着させることにより前記電気泳動インクを前記セルに封止する工程とを設ける。【選択図】図１
2011154202.tif 000002
【特許請求の範囲】
【請求項１】
光透過性の第１の基材上に設けられた光透過性の第１の電極層の表面に、立設した絶縁性の構造体からなる複数のセルを形成して前面側電極基板を形成する工程と、
前記セルに電気泳動インクを充填する工程と、
第２の基材上に設けられた第２の電極層の表面に、導電性を有する接着層を形成して背面側電極基板を形成する工程と、
前記前面側電極基板と前記背面側電極基板を対向配置させて、前記構造体の上面と前記接着層を接着させることにより前記電気泳動インクを前記セルに封止する工程と、を有する電気泳動表示媒体の製造方法。
【請求項２】
前記前面側電極基板を形成する工程において、
前記絶縁性の構造体からなる複数のセルは、前記第１の電極層の表面に絶縁層を形成し、前記絶縁層をフォトリソグラフィ法によりパターニングして形成する、請求項１に記載の電気泳動表示媒体の製造方法。
【請求項３】
前記第２の電極層を、共通電極とする、請求項１又は請求項２に記載の電気泳動表示媒体の製造方法。
【請求項４】
前記第１の基材及び前記第２の基材を可撓性基板で形成する、請求項１から請求項３のいずれかに記載の電気泳動表示媒体の製造方法。
【請求項５】
光透過性の第１の基材と、前記第１の基材上に設けられた光透過性の第１の電極層と、前記第１の電極層の表面に絶縁性の構造体で形成された複数のセルとを含む前面側電極基板と、
第２の基材と、前記第２の基材上に設けられた第２の電極層と、前記第２の電極層の表面に設けられた導電性を有する接着層とを含む背面側電極基板と、
前記セルに設けられた電気泳動インクと、を有し、
前記構造体の上面と前記接着層が接着して前記電気泳動インクが前記セルに封止された電気泳動表示媒体。
【請求項６】
前記第２の電極層が共通電極である、請求項５に記載の電気泳動表示媒体。
【請求項７】
前記第１の基材と前記第２の基材が可撓性基板である、請求項５又は請求項６に記載の電気泳動表示媒体。
【発明の詳細な説明】
【技術分野】
【０００１】
本発明は、電界等の作用により可逆的に視認状態を変化させることができる電気泳動表示媒体とその製造方法に関する。
【背景技術】
【０００２】
近年、表示ディスプレイの低消費電力化、薄型軽量化、フレキシブル化等の需要が増してきており、その一つとして電子ペーパーに注目が集まってきている。このような電子ペーパーの一つとして電気泳動表示媒体が知られている。電気泳動表示媒体は、少なくとも一方が透明な２枚の電極基板をスペーサーを介して対向するように配置させ、対向配置した電極間に、電気泳動粒子を分散させた電気泳動インクを充填して、表示パネルとした構成となっている。そして、この表示パネルに電界を印加することにより透明電極面に表示を得ようとするものである。
【０００３】
電気泳動表示媒体は、電界の向きを制御することにより所望の表示を得ることができる表示媒体であり、低コストで、視野角が通常の印刷物並みに広く、消費電力が小さく、表示のメモリ性を有する等の長所を持っていることから、特に注目を集めている。しかし、電気泳動インクに用いられる電気泳動粒子は、長期保存に伴って粒子同士が凝集すること、繰り返し表示を行っているうちに粒子が偏在すること等によって、表示の劣化が生じやすいといった課題を有していた。
【０００４】
表示面における電気泳動粒子の偏在による表示の不均一を防止する方法として、電気泳動インクを微細に隔離された多数の小部屋（セル）に充填することにより、粒子同士の凝集や偏在を抑制する方法が提案されている（特許文献１〜６参照）
【０００５】
また、特許文献７では、セルの構成、製造方法に関し、基板上にエンボス加工等によりマイクロカップ（登録商標）と称されるインクを充填するセルを形成し、電気泳動インク充填後にシーリング前駆体をオーバーコートすることにより封止する方法が提案されている。
【０００６】
しかしながら、シーリング前駆体をオーバーコートするには、シーリング前駆体と電気泳動インクとが不溶でないとシールの硬化不良やインク物性の変化による表示劣化等が生じてしまうといった問題を有している。また、シーリング前駆体と電気泳動インクとの密度管理も必要となり、シーリング前駆体の密度が電気泳動インクの密度より大きい場合には、インク中に沈んでしまうといった問題を有している。また、対向電極間（例えば、電極とインクとの間）に絶縁体を設ける場合には印加電圧を大きくする必要があり、駆動電圧が増加してしまうという問題がある。
【先行技術文献】
【特許文献】
【０００７】
【特許文献１】特開２００１−１５９７６５号公報
【特許文献２】特開２００２−１４８６６２号公報
【特許文献３】特開２００２−２９２７３６号公報
【特許文献４】特開２００４−２０６４０号公報
【特許文献５】特開２００７−６５２８８号公報
【特許文献６】特許第３９６６８９０号公報
【特許文献７】特開２００４−４７７３号公報
【発明の概要】
【発明が解決しようとする課題】
【０００８】
本発明はかかる点に鑑みてなされたものであり、電気泳動表示媒体における電気泳動粒子同士の凝集や偏在を抑制すると共に、駆動電圧を低減可能な電気泳動表示媒体及びその製造方法を提供することを目的の一とする。
【課題を解決するための手段】
【０００９】
本発明の電気泳動表示媒体の製造方法の一態様は、光透過性の第１の基材上に設けられた光透過性の第１の電極層の表面に、立設した絶縁性の構造体からなる複数のセルを形成して前面側電極基板を形成する工程と、前記セルに電気泳動インクを充填する工程と、第２の基材上に設けられた第２の電極層の表面に、導電性を有する接着層を形成して背面側電極基板を形成する工程と、前記前面側電極基板と前記背面側電極基板を対向配置させて、前記構造体の上面と前記接着層を接着させることにより前記電気泳動インクを前記セルに封止する工程とを有している。
【００１０】
本発明の電気泳動表示媒体の製造方法の一態様において、絶縁性の構造体からなる複数のセルは、第１の電極層の表面に絶縁層を形成し、前記絶縁層をフォトリソグラフィ法によりパターニングして形成することが好ましい。
【００１１】
本発明の電気泳動表示媒体の製造方法の一態様において、第２の電極層を、共通電極とすることが好ましい。
【００１２】
本発明の電気泳動表示媒体の製造方法の一態様において、第１の基材及び第２の基材を可撓性基板で形成することが好ましい。
【００１３】
本発明の電気泳動表示媒体の一態様は、光透過性の第１の基材と、前記第１の基材上に設けられた光透過性の第１の電極層と、前記第１の電極層の表面に絶縁性の構造体で形成された複数のセルとを含む前面側電極基板と、第２の基材と、前記第２の基材上に設けられた第２の電極層と、前記第２の電極層の表面に設けられた導電性を有する接着層とを含む背面側電極基板と、前記セルに設けられた電気泳動インクと、を有し、前記構造体の上面と前記接着層が接着して前記電気泳動インクが前記セルに封止されているものである。
【００１４】
本発明の電気泳動表示媒体の一態様において、第２の電極層が共通電極であることが好ましい。
【００１５】
本発明の電気泳動表示媒体の一態様において、第１の基材と第２の基材を可撓性基板で設けることが好ましい。
【発明の効果】
【００１６】
本発明の一態様によれば、電気泳動表示媒体における電気泳動粒子同士の凝集や偏在を抑制すると共に、駆動電圧を低減可能な電気泳動表示媒体及びその製造方法を提供できる。
【図面の簡単な説明】
【００１７】
【図１】実施の形態に係る電気泳動表示媒体の製造方法を説明する図。
【図２】実施の形態に係る電気泳動表示媒体の構成の一例を説明する図。
【図３】実施の形態に係る電気泳動表示媒体の構成の一例を説明する図。
【発明を実施するための形態】
【００１８】
本実施の形態で示す電気泳動表示媒体の製造方法は、光透過性の第１の基材上に設けられた光透過性の第１の電極層の表面に、立設した絶縁性の構造体からなる複数のセルを形成して前面側電極基板を形成する工程と、セルに電気泳動インクを充填する工程と、第２の基材上に設けられた第２の電極層の表面に、導電性を有する接着層を形成して背面側電極基板を形成する工程と、前面側電極基板と背面側電極基板を対向配置させて、構造体の上面と接着層を接着させることにより電気泳動インクをセルに封止する工程とを有している。以下に、各工程について図面を参照して具体的に説明する。
【００１９】
＜前面側電極基板の形成工程＞
前面側電極基板の形成工程は、光透過性の第１の基材２０１上に設けられた光透過性の第１の電極層２０２の表面に、立設した絶縁性の構造体２０３からなる複数の小部屋（セル）を形成することによって、前面側電極基板２００を形成する（図１（Ａ）参照）。複数のセル２０４は、立設した構造体２０３によりそれぞれ分離されている。前面側電極基板２００は、電気泳動表示媒体において、視認される面（前面）側に位置する電極基板となる。つまり、電気泳動インクで形成される文字等の表示を、第１の基材２０１、第１の電極層２０２を介して視認することとなる。したがって、第１の基材２０１、第１の電極層２０２は、透光性を有する材料で形成する。なお、構造体２０３は、「リブ」又は「スペーサー」と呼ばれることがある。
【００２０】
第１の基材２０１は、ガラス、石英、サファイア、ＭｇＯ、ＬｉＦ、ＣａＦ2等の透明な無機材料、弗素樹脂、ポリエステル、ポリカーボネート、ポリエチレン、ポリエチレンテレフタレート等の透明な有機高分子のフィルムまたは板状体等を用いて形成することができる。
【００２１】
第１の電極層２０２は、ＩＴＯ、ＺｎＯ、ＳｎＯ２等の透明導電性材料を用いて形成することができる。また、ＰＯＤＥＴ／ＰＶＳやＰＯＤＥＴ／ＰＳＳなどの導電性ポリマーや、酸化チタン系、酸化亜鉛系、酸化スズ系などの透明導電材料でも良い。これらの材料は、蒸着、イオンプレーティング、スパッタリング等の方法により形成することができる。他にも、Ａｌ、Ｎｉ、Ａｕ等の金属を蒸着やスパッタリングにより半透明になる程度に薄くしたものを用いて第１の電極層２０２を形成することができる。第１の電極層２０２の形状は、背面側電極基板に形成される第２の電極層の形状に応じて適宜選択することができる。なお、第１の電極層２０２は、第１の基材２０１に接して設けてもよいし、第１の基材２０１上に電気泳動表示媒体を駆動する素子（トランジスタ等）を設け、当該素子上に第１の電極層２０２を設けてもよい。
【００２２】
構造体２０３は、ＰＥＴフィルム等の樹脂材料を用いて形成することができる。例えば、一定の厚みを有するＰＥＴフィルムなどの合成樹脂にレーザー加工して正方形や六角形、円形等の形状を形成することにより、複数のセル２０４を形成することができる。また、第１の電極層２０２上に絶縁層を形成した後、当該絶縁層をフォトリソグラフィ法を用いてパターニングすることにより、複数のセル２０４を形成することができる。他にも、第１の電極層２０２上に熱可塑性の樹脂を形成し、ホットエンボスのような方法で井桁状の構造体２０３からなるセル２０４を形成することも可能である。
【００２３】
セル２０４の形状は、特に限定されず、レーザー光を照射する位置を制御することやフォトリソグラフィ法で用いるマスクの形状を制御することにより、円形、矩形（長方形、正方形）、六角形等の様々な形状で設けることができる。
【００２４】
＜電気泳動インク充填工程＞
電気泳動インク充填工程では、第１の電極層２０２上に形成されたセル２０４に、電気泳動インク２０５を充填する（図１（Ｂ）参照）。
【００２５】
電気泳動インク２０５は、少なくとも１種類以上の電気泳動粒子を含むものであればよく、例えば、正に帯電した白粒子と、負に帯電した黒粒子と、これらの粒子を分散させる分散媒で形成することができる。白粒子は、酸化チタン等の白色顔料や、白色の樹脂粒子、または白色に着色された樹脂粒子等を用いることができる。黒粒子は、チタンブラック、カーボンブラック等の黒色顔料や、黒色に着色された樹脂粒子等を用いることができる。これら粒子は、コントラスト表示可能な範囲で様々な色の粒子を任意に用いることも可能であり、白と赤、白と青、黄色と黒などのような組合せとすることもできる。また、白粒子のみ又は黒粒子のみといった１種類の帯電粒子のみを用いる構成とすることもできる。
【００２６】
＜背面側電極基板の形成工程＞
背面側電極基板の形成工程は、第２の基材２０７上に設けられた第２の電極層２０８の表面に、導電性を有する接着層２０９を形成することによって、背面側電極基板２０６を形成する（図１（Ｃ）参照）。背面側電極基板２０６は、電気泳動表示媒体において、視認される面（前面）と反対側の面（背面）に位置する電極基板となる。したがって、第２の基材２０７、第２の電極層２０８及び導電性を有する接着層２０９は、必ずしも透光性を有する材料で形成しなくてもよい。
【００２７】
第２の基材２０７は、高分子フィルム、ガラス、石英、セラミック等を用いて形成することができる。
【００２８】
第２の電極層２０８は、アルミニウム（Ａｌ）、金（Ａｕ）、白金（Ｐｔ）、銅（Ｃｕ）、銀（Ａｇ）、ニッケル（Ｎｉ）、クロム（Ｃｒ）等の金属を用いて形成することができる。他にも、ＩＴＯ、ＺｎＯ、ＳｎＯ２等の透明導電性材料を用いて形成することができる。第２の電極層２０８は、第２の基材２０７の全面に渡って均一に形成された、いわゆる共通電極（ベタ電極）としてもよいし、画素毎に応じてパターニングされた電極としてもよい。第２の電極層２０８の形状は、前面側電極基板２００に形成される第１の電極層２０２の形状に応じて適宜選択することができる。
【００２９】
＜導電性を有する接着層の形成工程＞
導電性を有する接着層２０９を形成する接着材料は、紫外線硬化型接着剤、熱硬化型接着剤、化学反応(架橋)型接着剤、熱可塑性(ホットメルト)接着剤などに導電性カーボンブラックやカーボンナノチューブ、金属微粒子などを混ぜ込んで形成した接着材料を用いることができる。また、ポリアセチレンやポリチオフェン類などの導電性高分子を含有させたり、用いることもできる。さらに、該接着材料は、定常状態で、液状、フィルム状、固形などのものを用いることができる。一方で、通常両面テープなどと呼ばれるような粘着性を有したフィルムを用いることもできる。なお、導電性を有する接着層とは、抵抗率が１×１０１１Ω・ｃｍ以下、好ましくは１×１０４Ω・ｃｍ以下である接着層をいう。
【００３０】
導電性を有する接着層の塗布方法としては、例えば定常状態で液状の材料であれば、スピンコーター、ダイコーター、バーコーター、スクリーン印刷、グラビアロールなどを用いることができ、定常状態でフィルム状の材料であれば、ラミネーターなどで接着層を形成することができる。さらに、定常状態が固形の熱可塑性材料であれば、加熱しながらダイコーター等で接着層を形成することができる。
【００３１】
導電性を有する接着層２０９は、第１の電極層２０２と第２の電極層２０８の間に形成される。そのため、第１の電極層２０２と第２の電極層２０８間に印加する電圧（電気泳動表示媒体の駆動電圧）をより低減する観点から、導電性が高い材料を用いて形成することが好ましい。通常、導電性を有する接着材料は、着色している場合が多いが、本実施の形態では、導電性を有する接着層２０９を背面側電極基板２０６に設けるため、導電性を有する接着層２０９として着色した導電性接着剤を用いる場合であっても、電気泳動表示媒体の視認性に影響が生じることを抑制できる。
【００３２】
なお、導電性を有する接着層２０９を形成する場合には、導電性を有する接着層２０９と接して形成される第２の電極層２０８を共通電極とすることが好ましい。この場合、第１の電極層２０２は画素毎にそれぞれ分離したパターン電極で形成すればよい。反対に、第２の電極層２０８を画素毎にそれぞれ分離したパターン電極で形成する場合には、同一面上の隣接した画素の電極間で導通しないように、第２の電極層２０８の電極パターンに応じて導電性を有する接着層２０９を選択的に形成することが好ましい。この場合、電極層２０８の電極パターンに合わせて、導電性を有する接着材料をスクリーン印刷などで形成することができる。
【００３３】
また、後述する封止工程において、セル２０４の上面側まで電気泳動インク２０５を充填する場合には、第２の電極層２０８側に形成された導電性を有する接着層２０９と電気泳動インク２０５が接触するため、導電性を有する接着層２０９として、電気泳動インク２０５に溶け出して混入しない材料、又は混入した場合であっても電気泳動表示媒体の表示の際に影響を与えない材料を用いることが好ましい。例えば、電気泳動インク２０５と導電性を有する接着層２０９との界面重合によりバリア層が形成されるような材料を用いることができる。
【００３４】
＜封止工程＞
封止工程では、前面側電極基板２００と背面側電極基板２０６を対向配置させて、構造体２０３の上面と接着層２０９を接着させることにより電気泳動インク２０５をセル２０４に封止する（図１（Ｄ）参照）。例えば、以下のような方法により封止することが可能である。１）導電性を有する接着層２０９を紫外線硬化樹脂で形成する場合には、構造体２０３の上面と導電性を有する接着層２０９を接触させた後に前面側電極基板２０６側から紫外線を照射すればよい。また、２）導電性を有する接着層２０９を熱硬化樹脂で形成する場合は構造体２０３の上面と導電性を有する接着層２０９を接触させた後に所望の荷重で押しつけたまま、所望の硬化温度をかけて硬化させる。３）導電性を有する接着層２０９を熱可塑性樹脂で形成する場合は、構造体２０３の上面と導電性を有する接着層２０９を接触させた後に軟化点温度以上の温度をかけながらローラー状の押圧体で第１の基材と、第２の基材とを、連続的に押しつけて貼りあわせた後に、冷却し、封止する。なお、構造体２０３の上面とは、構造体２０３において、第１の電極層２０２と接する面と反対側の面を指す。
【００３５】
このように、構造体２０３の上面と導電性を有する接着層２０９とを接着させることによりセル２０４が密閉されるため、電気泳動インク２０５の粒子が他のセルへ移動することを抑制することが可能となる。また、本実施の形態で示した製造方法を適用することにより、接着層を構造体の上面に選択的に形成した後に貼り合わせを行う場合や、接着層を電気泳動インク上に直接形成（オーバーコート）する場合と比較して、工程を簡略化することができるとともに、安定した電極基板間隔を形成することができることになる。
【００３６】
以上の工程により、電気泳動表示媒体を製造することができる。本実施の形態で得られる電気泳動表示媒体は、光透過性の第１の基材と、第１の基材上に設けられた光透過性の第１の電極層と、第１の電極層の表面に絶縁性の構造体で形成された複数のセルとを含む前面側電極基板と、第２の基材と、第２の基材上に設けられた第２の電極層と、第２の電極層の表面に設けられた導電性を有する接着層とを含む背面側電極基板と、セルに設けられた電気泳動インクとを有し、構造体の上面と接着層が接着して電気泳動インクが前記セルに封止された構造となっている。このように、構造体の上面と接着層が接着していることにより、電気泳動インクに用いられる電気泳動粒子同士が凝集することや、特定のセルに偏在することを抑制すると共に、対向する２枚の基板間隔を一定に維持することができる。また、導電性を有する材料で接着層を形成することにより電気泳動表示媒体の駆動電圧の増加を抑制することができる。また、第１の基材及び第２の基材を可撓性を有する基板で設け、電気泳動表示媒体を湾曲させた場合であっても、構造体の上面と接着層が接着していることにより、各セルに設けられた電気泳動インクが他のセルに移動することを防止することができる。
【００３７】
＜変形例＞
本実施の形態で示す電気泳動表示媒体は、上記図１で示した構造に限られない。
【００３８】
前面側電極基板２００の形成工程において、第１の基材２０１上に設けられた第１の電極層２０２の表面に絶縁性の構造体２０３からなる複数のセル２０４を形成すると同時に、第１の基材２０１の周辺部にセル２０４を形成する構造体２０３とは別に構造体２１０を設けてもよい（図２参照）。構造体２１０を背面側電極基板２０６に設けられた接着層２０９に接着させることにより、前面側電極基板２００と背面側電極基板２０６の密着性を向上させることができる。また、この場合、構造体２１０は、いわゆるシール材として機能するため、別途シール材を形成する工程を省略することが可能となる。なお、図２（Ａ）は上面の模式図を示し、図２（Ｂ）は断面の模式図を示している。
【００３９】
また、前面側電極基板２００の形成工程において、第１の電極層２０２の表面に絶縁性の構造体２０３からなる複数のセル２０４を形成する際に、最外周に配置される構造体２０３の幅（上面の面積）を大きく形成してもよい（図３（Ａ）、（Ｂ）参照）。最外側に配置される構造体２０３の幅を選択的に大きくすることにより、最外周より内側に配置される構造体２０３の幅（複数のセル２０４間の距離）を大きくすることなく（高精細を保持すると共に）、前面側電極基板２００と背面側電極基板２０６の密着性を向上させることができる。さらに、シール材を形成する工程を省略することが可能となる。なお、図３（Ａ）は上面の模式図を示し、図３（Ｂ）は断面の模式図を示している。
【００４０】
また、図１では、絶縁性の構造体２０３の上面は平坦に形成する場合を示したが、これに限られない。例えば、絶縁性の構造体２０３の上面が上に凸となる曲面を有するように形成してもよい。これにより、セル２０４の上面側まで電気泳動インク２０５を充填する場合であっても、構造体２０３の上面に電気泳動インク２０５が溜まることを抑制し、構造体２０３と接着層２０９の接着力が低下することを抑制することができる。
【００４１】
なお、本発明は上記実施の形態に限定されず、種々変更して実施することができる。また、上記実施の形態における材質、数量などについては一例であり、適宜変更することができる。その他、本発明の技術的思想を逸脱しない範囲内で適宜変更して実施することができる。
【実施例】
【００４２】
以下、実施例により本発明を詳しく説明するが、本発明は、これらの実施例に限定されるものではない。
【００４３】
（実施例１）
まず、表面に光透過性の電極が形成された光透過性の第１の基材上にフィルムレジスト剤を貼合した後に、当該フィルムレジスト剤にフォトレジスト工程を施すことにより第１の基材上の電極上に構造体を形成した。本実施例では、第１の基材として厚さ１２５μｍ、ヘイズ１０以下、全光線透過率９０％以上のＰＥＴを用い、当該ＰＥＴ上に電極として表面抵抗値２００Ω／□のＩＴＯを形成した。
【００４４】
次に、構造体が形成された第１の基材をダイコーターに設置し、構造体の所定の位置に電気泳動インクを塗布した後、ディスペンサーで当該インクの周囲に封止用接着剤を塗布することにより、インクが塗布された第１の基材を用意した。封止用接着剤としては、紫外線硬化型接着剤を用いた。
【００４５】
また、表面に電極が形成された第２の基材上に液状導電性ホットメルト接着剤を滴下した後、スピンコーターを用いて２０００ｒｐｍで５秒間回転させることにより、第２の基材上の電極上に接着層を形成した。液状導電性ホットメルト接着剤としては、東亞合成社製ＰＥＳ−３２０ＳＢの接着剤（抵抗率１×１０４Ω・ｃｍ）を用いた。なお、第２の基材として、厚さ１２μｍのポリイミドを用い、当該ポリイミド上に銅箔を形成し、該銅箔表面を金フラッシュメッキして電極とした。
【００４６】
次に、インクが塗布された第１の基材と、接着層が形成された第２の基材を熱ラミネーターに設置し、所定の温度（１２０℃）に加熱しながら貼合した後、インクの周囲に塗布された封止用接着剤に紫外線を照射して、電気泳動表示媒体を作製した。
【００４７】
（比較例１）
比較例１として、実施例１と同様に、表面に光透過性の電極が形成された光透過性の第１の基材上にフィルムレジスト剤を貼合した後に、当該フィルムレジスト剤にフォトレジスト工程を施すことにより第１の基材上の電極上に構造体を形成した。本実施例では、第１の基材として厚さ１２５μｍ、ヘイズ１０以下、全光線透過率９０％以上のＰＥＴを用い、当該ＰＥＴ上に電極として表面抵抗値２００Ω／□のＩＴＯを形成した。
【００４８】
次に、構造体が形成された第１の基材をダイコーターに設置し、構造体の所定の位置に電気泳動インクを塗布した後、ディスペンサーで当該インクの周囲に封止用接着剤を塗布することにより、インクが塗布された第１の基材を用意した。封止用接着剤としては、紫外線硬化型接着剤を用いた。
【００４９】
また、表面に電極が形成された第２の基材上に液状導電性ホットメルト接着剤を滴下した後、スピンコーターを用いて２０００ｒｐｍで５秒間回転させることにより、第２の基材上の電極上に接着層を形成した。液状導電性ホットメルト接着剤としては、東亞合成社製ＰＥＳ−３２０ＳＫの接着剤（抵抗率１×１０１５Ω・ｃｍ）を用いた。なお、第２の基材として、厚さ１２μｍのポリイミドを用い、当該ポリイミド上に銅箔を形成し、該銅箔表面を金フラッシュメッキして電極とした。
【００５０】
（評価）
作製した電気泳動表示媒体に５０Ｖ印加してパネルを駆動させて表示反射率を測定し、その比（コントラスト）を測定した。その結果、実施例１の電気泳動表示媒体では表示コントラストが８．７であったのに対し、比較例１の電気泳動表示媒体はコントラストが０．５７であった。
【００５１】
（実施例２）
まず、表面に光透過性の電極が形成された光透過性の第１の基材上にフィルムレジスト剤を貼合した後に、当該フィルムレジスト剤にフォトレジスト工程を施すことにより第１の基材上の電極上に構造体を形成した。本実施例では、第１の基材として厚さ１２５μｍ、ヘイズ１０以下、全光線透過率９０％以上のＰＥＴを用い、当該ＰＥＴ上に電極として表面抵抗値２００Ω／□のＩＴＯを形成した。
【００５２】
次に、構造体が形成された第１の基材をダイコーターに設置し、構造体の所定の位置に電気泳動インクを塗布した後、ディスペンサーで当該インクの周囲に封止用接着剤を塗布することにより、インクが塗布された第１の基材を用意した。封止用接着剤としては、紫外線硬化型接着剤を用いた。
【００５３】
また、表面に電極が形成された第２の基材上に導電性両面テープを形成することにより、第２の基材上の電極上に接着層を形成した。ここでは、第２の基材と導電性両面テープをラミネーターに設置した後、導電性両面テープの表面に付着している保護フィルムを剥離させながら第２の基材上の電極上に設けた。導電性両面テープとしては、寺岡社製Ｎｏ７９５（８．３Ω・ｃｍ）と、寺岡社製Ｎｏ７０２５（２．８Ω・ｃｍ）を用いた。なお、第２の基材として、厚さ１２μｍのポリイミドを用い、当該ポリイミド上に銅箔を形成し、該銅箔表面を金フラッシュメッキして電極とした。
【００５４】
次に、インクが塗布された第１の基材と、接着層が形成された第２の基材をラミネーターに設置して貼合した後、インクの周囲に塗布された封止用接着剤に紫外線を照射して、電気泳動表示媒体を作製した。
【００５５】
（比較例２）
比較例２として、一般的な両面テープ（ユニ両面テープ（三菱鉛筆社製）、抵抗率測定不可）で実施例２と同様にパネルを作成した。
【００５６】
（評価）
作製した電気泳動表示媒体に５０Ｖ印加してパネルを駆動させた結果、実施例２の電気泳動表示媒体は動作したが、比較例２の電気泳動表示媒体は動作しなかった。
【符号の説明】
【００５７】
２００  前面側電極基板
２０１  第１の基材
２０２  第１の電極層
２０３  構造体
２０４  セル
２０５  電気泳動インク
２０６  背面側電極基板
２０７  第２の基材
２０８  第２の電極層
２０９  導電性を有する接着層
２１０  構造体
【図１】
2011154202.tif 000003
【図２】
2011154202.tif 000004
【図３】
2011154202.tif 000005